(57)【特許請求の範囲】
【請求項１】
導電性支持体上に感光層を有する電子写真感光体において、該電子写真感光体の表面層が、
側鎖に下記式（１）で示される置換基を有し、主鎖に下記式（２）で示される構造単位を有するポリカーボネート樹脂、または、
側鎖に下記式（１）で示される置換基を有し、主鎖に下記式（３）で示される構造単位を有するポリアリレート樹脂
を含有することを特徴とする電子写真感光体。
【化１】
0003652078.tif 000045
（式（１）中、Ｒ1は置換されてもよいアルキル基またはアリール基を示し、Ｒ2は置換されてもよいアルキル基を示す。ｍは１≦ｍ≦８の整数を示し、ｎは０≦ｎ≦２の整数を示す。）
【化２】
0003652078.tif 000046
（式（２）中、Ｘはその両末端が、置換されてもよいメチレン基もしくはフェニレン基、または置換されてもよい２価の芳香族炭化水素基または２価の複素環基である構造を有する２価の基を示す。）
【化３】
0003652078.tif 000047
（式（３）中、Ｘはその両末端が、置換されてもよいメチレン基もしくはフェニレン基、または置換されてもよい２価の芳香族炭化水素基または２価の複素環基である構造を有する２価の基を示す。）
【請求項２】
前記式（２）中のＸまたは前記式（３）中のＸが、下記構造群（Ａ）より選ばれる請求項１に記載の電子写真感光体。
構造群（Ａ）：
【化４】
0003652078.tif 000048
（式中、Ｒ3〜Ｒ5及びＲ7〜Ｒ9は水素原子、置換されてもよいアルキル基またはハロゲン原子を示し、Ｒ6は水素原子、置換されてもよいアルキル基またはアリール基を示す。Ｙは２価の結合末端を有する基を示す。ｐ及びｓは０または１であり、ｑ、ｒ及びｔ、ｕは０≦ｑ，ｒ，ｔ，ｕ≦４の整数を示す。ｍは１≦ｍ≦８の整数を示し、ｎは０≦ｎ≦２の整数を示す。ｗは０≦ｗ≦８の整数を示す。）
【請求項３】
請求項１または２に記載の電子写真感光体と、帯電手段、現像手段及びクリーニング手段からなる群より選ばれた少なくともひとつの手段とを一体に支持し、電子写真装置本体に着脱自在であることを特徴とするプロセスカートリッジ。
【請求項４】
請求項１または２に記載の電子写真感光体、帯電手段、像露光手段、現像手段及び転写手段を有することを特徴とする電子写真装置。
【発明の詳細な説明】
【０００１】
【発明の属する技術分野】
本発明は電子写真感光体、及び該電子写真感光体を有するプロセスカートリッジ及び電子写真装置に関し、詳しくは特定の樹脂を含有する表面層を有する電子写真感光体、及び該電子写真感光体を有するプロセスカートリッジ及び電子写真装置に関する。
【０００２】
【従来の技術】
電子写真方法は米国特許第２２９７６９１号公報に示されるように画像露光の間に受けた照射量に応じて電気抵抗が変化しかつ暗所では絶縁性の物質をコーティングした支持体よりなる光導電性材料を用いる。この光導電性材料を用いた電子写真感光体に要求される基本的な特性としては（１）暗所で適当な電位に帯電できること、（２）暗所において電位の散逸が少ないこと及び（３）光照射によって速やかに電荷を散逸せしめること等が挙げられる。
【０００３】
従来より電子写真感光体としてはセレン、酸化亜鉛及び硫化カドミウム等の無機光導電性化合物を主成分とする感光層を有する無機感光体が広く使用されてきた。しかし、これらは前記（１）〜（３）の条件は満足するが熱安定性、耐湿性、耐久性及び生産性において必ずしも満足できるものではなかった。
【０００４】
無機感光体の欠点を克服する目的で様々な有機光導電性化合物を主成分とする電子写真感光体の開発が近年盛んに行われている。例えば米国特許３８３７８５１号明細書にはトリアリルピラゾリンを含有する電荷輸送層を有する感光体、米国特許３８７１８８０号明細書にはペリレン顔料の誘導体からなる電荷発生層を有する感光体等が公知である。
【０００５】
更に、有機光導電性化合物はその化合物によって電子写真感光体の感光波長域を自由に選択することが可能であり、例えばアゾ顔料では特開昭６１−２７２７５４号公報及び特開昭５６−１６７７５９号公報には可視領域で高感度を示す物質が開示されており、また特開昭５７−１９５７６号公報及び特開昭６１−２２８４５３号公報には赤外領域まで感度を有する化合物が示されている。
【０００６】
これらの材料のうち赤外領域に感度を示すものは近年進歩の著しいレーザービームプリンター（以下ＬＢＰと略す）やＬＥＤプリンターに使用されその需要頻度は高くなってきている。
【０００７】
これら有機光導電性化合物を用いた電子写真感光体は電気的、機械的双方の特性を満足させるために電荷輸送層と電荷発生層を積層させた機能分離型の感光体として利用される場合が多い。一方、当然のことながら、電子写真感光体には適用される電子写真プロセスに応じた感度、電気的特性、更には光学的特性を備えていることが要求される。
【０００８】
特に繰り返し使用される電子写真感光体においてはその電子写真感光体表面にコロナまたは直接帯電、画像露光、トナー現像、転写工程及び表面クリーニング等の電気的、機械的外力が直接加えられるため、それらに対する耐久性も要求される。
【０００９】
具体的には帯電時のオゾン及び窒素酸化物による電気的劣化や、帯電時の放電、クリーニング部材の摺擦によって表面が摩耗したり傷が発生したりする機械的劣化、電気的劣化に対する耐久性が求められている。
【００１０】
電気的劣化は、光を照射した部分にキャリアーが滞留し光を照射していない部分と電位差が生じる現象が特に問題であり、これはフォトメモリーとして生じる。
【００１１】
無機感光体と異なり物質的に柔らかいものが多い有機感光体には、機械的劣化に対する耐久性が劣り耐久性向上が特に切望されている。
【００１２】
上記のような感光体に要求される耐久特性を満足させるためにいろいろ試みがなされてきた。
【００１３】
表面層によく使用され摩耗性及び電気特性に良好な樹脂としてはビスフェノールＡを骨格とするポリカーボネート樹脂が注目されているが、前述したような問題点全てを解決できるわけでもなく次のような問題点を有している。
【００１４】
（１）溶解性に乏しくジクロロメタンや１，２−ジクロロエタン等のハロゲン化脂肪族炭化水素類の一部にしか良好な溶解性を示さないうえ、これらの溶剤は低沸点のため、これらの溶剤で調製した塗工液を用いて感光体を製造すると塗工面が白化し易い。塗工液の固形分管理等にも手間がかかる。
【００１５】
（２）ハロゲン化脂肪族炭化水素類以外の溶剤に対しては、テトラヒドラフラン、ジオキサン、シクロヘキサノンあるいはそれらの混合溶剤に一部可溶であるが、その溶液は数日でゲル化する等経時性が劣り、感光体製造には不向きである。
【００１６】
（３）更に、上記式（１）及び（２）が改善されたとしても、ビスフェノールＡを骨格とするポリカーボネート樹脂にはソルベントクラックが発生し易い。
【００１７】
（４）加えて、従来のポリカーボネート樹脂では該樹脂で形成された被膜に潤滑性がないため感光体に傷がつき易く、電子写真感光体の摩耗量を低くするようなクリーニング設定ではトナー融着等の画像欠陥になったり、クリーニングブレードの早期の劣化によるクリーニング不良が生じてしまうことがあった。
【００１８】
前記（１）及び（２）に挙げた溶液安定性についてはポリマーの構造単位として嵩高いシクロヘキシレン基を有するポリカーボネートＺ樹脂を使用するか、ビスフェノールＺやビスフェノールＣ等と共重合させることによって解決されてきた。
【００１９】
また、ソルベントクラックについても特開平６−５１５４４号公報及び特開平６−７５４１５号公報に開示されているように、シロキサン変成ポリカーボネートやエーテル変成ポリカーボネートを用いることにより解決することが可能である。ところがこれら変成ポリカーボネートは従来のポリカーボネート樹脂に比べソルベントクラックを対策とするためにポリマー内の内部応力に対して柔軟性をもたしている構造をとっているため、結果、重合体本体の機械的強度が低下するという欠点があった。
【００２０】
更に、近年、特開昭５７−１７８２６号公報及び特開昭５８−４０５６６号公報に開示されているような帯電部材に直接電圧をかけ電子写真感光体に電荷を印加する直接帯電方式が主流となりつつある。
【００２１】
これは、導電ゴム等で構成されたローラー状の帯電部材を直接電子写真感光体に当接させ電荷を印加する方法であり、スコロトロン等に比べ、オゾン発生量が格段に少ない、スコロトロンは帯電器に流す電流の８０％前後はシールドに流れるため浪費されるのに対して、直接帯電はこの浪費分がなく非常に経済的である等のメリットを持つ。
【００２２】
しかし、直接帯電はパッシェン則による放電による帯電のため帯電安定性が非常に悪いという欠点を持つ。この対策として直流電圧に交流電圧を重畳させた、いわゆるＡＣ／ＤＣ帯電方式が考案されている（特開昭６３−１４９６６８号公報）。
【００２３】
この帯電方式により帯電時の安定性は向上したが、ＡＣを重畳するために電子写真感光体表面の放電量は大幅に増大するため電子写真感光体の削れ量が増加してしまうという欠点を新たに生じてしまい、機械的強度のみならず電気的強度も要求されるようになってきた。
【００２４】
【発明が解決しようとする課題】
本発明の目的は、従来のポリカーボネート樹脂を表面層として有する場合の問題点を解決し、耐ソルベントクラック性を持ちつつ機械的強度が強く、かつ直接帯電による耐電気特性が良好で、製造が容易な電子写真感光体、及び該電子写真感光体を有するプロセスカートリッジ及び電子写真装置を提供することにある。
【００２５】
【課題を解決するための手段】
即ち、本発明は、導電性支持体上に感光層を有する電子写真感光体において、該電子写真感光体の表面層が、
側鎖に下記式（１）で示される置換基を有し、主鎖に下記式（２）で示される構造単位を有するポリカーボネート樹脂、または、
側鎖に下記式（１）で示される置換基を有し、主鎖に下記式（３）で示される構造単位を有するポリアリレート樹脂
を含有することを特徴とする電子写真感光体である。
【００２６】
【化５】
0003652078.tif 000002
（式中、Ｒ1は置換されてもよいアルキル基またはアリール基を示し、Ｒ2は置換されてもよいアルキル基を示す。ｍは１≦ｍ≦８の整数を示し、ｎは０≦ｎ≦２の整数を示す。）
特に、下記式（２）中のＸまたは下記式（３）中のＸで示した構造が、下記構造群（Ａ）より選ばれる構造であるものが好ましい。
【００２７】
【化６】
0003652078.tif 000003
【００２８】
【化７】
0003652078.tif 000004
（式中、Ｘはその両末端が、置換されてもよいメチレン基もしくはフェニレン基、または置換されてもよい２価の芳香族炭化水素基または２価の複素環基である構造を有する２価の基を示す。）
構造群（Ａ）：
【００２９】
【化８】
0003652078.tif 000005
（式中、Ｒ3 〜Ｒ5 及びＲ7 〜Ｒ9 は水素原子、置換されてもよいアルキル基またはハロゲン原子を示し、Ｒ6 は水素原子、置換されてもよいアルキル基またはアリール基を示す。Ｙは２価の結合末端を有する基を示す。ｐ及びｓは０または１であり、ｑ、ｒ及びｔ、ｕは０≦ｑ，ｒ，ｔ，ｕ≦４の整数を示す。ｍは１≦ｍ≦８の整数を示し、ｎは０≦ｎ≦２の整数を示す。ｗは０≦ｗ≦８の整数を示す。）
更に、Ｙで示した２価の結合末端を有する基の中でも下記構造群（Ｂ）で示された構造を有するものが特に好ましい。
【００３０】
構造群（Ｂ）：
【００３１】
【化９】
0003652078.tif 000006
（式中、Ｒ10及びＲ11は水素原子、置換されてもよいアルキル基またはアリール基を示す。Ｒ12〜Ｒ15は置換されてもよいアルキル基またはアリール基を示す。ｘは１≦ｘ≦８の整数を示す。）
【００３２】
【発明の実施の形態】
上記式（１）、（２）、（３）及び構造群（Ａ）、（Ｂ）において、ハロゲン原子としてはフッ素原子、塩素原子及び臭素原子等が挙げられ、アルキル基としてはメチル基、エチル基及びプロピル基等が挙げられ、アリール基としてはフェニル基、ナフチル基及びアントリル基等が挙げられ、２価の芳香族炭化水素基としてはベンゼン環、ナフタレン環、アントラセン環及びこれらが結合基を介して結合した基の２価の基等が挙げられ、２価の複素環基としてはチオフェン環、フラン環、ピリジン環、キノリン環及びこれらが結合基を介して結合した基の２価の基等が挙げられ、これらが有していてもよい置換基としては、上述のようなハロゲン原子、アルキル基及びアリール基等が挙げられる。
【００３３】
以下に、側鎖に式（１）で示される置換基を有し、主鎖に式（２）で示される構造単位を有するポリカーボネート樹脂、または、側鎖に式（１）で示される置換基を有し、主鎖に下記式（３）で示される構造単位を有するポリアリレート樹脂の構成単位の具体例を示すが、これらに限られるものではない。
【００３４】
【化１０】
0003652078.tif 000007
【００３５】
【化１１】
0003652078.tif 000008
【００３６】
【化１２】
0003652078.tif 000009
【００３７】
【化１３】
0003652078.tif 000010
【００３８】
【化１４】
0003652078.tif 000011
【００３９】
【化１５】
0003652078.tif 000012
【００４０】
【化１６】
0003652078.tif 000013
【００４１】
【化１７】
0003652078.tif 000014
【００４２】
【化１８】
0003652078.tif 000015
【００４３】
【化１９】
0003652078.tif 000016
【００４４】
【化２０】
0003652078.tif 000017
【００４５】
【化２１】
0003652078.tif 000018
【００４６】
【化２２】
0003652078.tif 000019
【００４７】
【化２３】
0003652078.tif 000020
【００４８】
【化２４】
0003652078.tif 000021
【００４９】
【化２５】
0003652078.tif 000022
【００５０】
【化２６】
0003652078.tif 000023
【００５１】
【化２７】
0003652078.tif 000024
【００５２】
【化２８】
0003652078.tif 000025
【００５３】
【化２９】
0003652078.tif 000026
【００５４】
【化３０】
0003652078.tif 000027
【００５５】
【化３１】
0003652078.tif 000028
【００５６】
【化３２】
0003652078.tif 000029
【００５７】
【化３３】
0003652078.tif 000030
【００５８】
【化３４】
0003652078.tif 000031
【００５９】
【化３５】
0003652078.tif 000032
【００６０】
【化３６】
0003652078.tif 000033
【００６１】
【化３７】
0003652078.tif 000034
【００６２】
【化３８】
0003652078.tif 000035
【００６３】
【化３９】
0003652078.tif 000036
ｉ−Ｐｒ＝ｉｓｏｐｒｏｐｙｌ、ｔＢｕ＝ｔｅｒｔｉａｒｙ  ｂｕｔｙｌ、Ｐｈ＝ｐｈｅｎｙｌ。
【００６４】
本発明による電子写真感光体は、特に優れた耐ソルベントクラック性と機械的強度とＡＣ帯電における耐電気特性を合わせ持ち、良好な電子写真特性を持っているものである。
【００６５】
本発明による重合体は、式（１）で示される縮合性を有する架橋末端基を有しているため、触媒及び水分等により架橋反応が進行し、樹脂構造が網目化することにより結合密度が高まるために、高分子被膜全体の耐久性が上がると同時にソルベントクラックにも強くなるものと考えられる。
【００６６】
また、耐電気特性においても分子内部に電気劣化に強いシロキサン構造を導入したことで、電気的劣化による耐久性も向上したと考えられる。
【００６７】
本発明の電子写真感光体においては式（１）で示される置換基を有する主鎖の構成単位が単一のもので構成される重合体でも、２種類以上の別種の構成単位からなる共重合体でもよい。
【００６８】
更に、ポリカーボネートやポリアリレートなどの既存の樹脂と共重合体を形成してもよい。ただし、この場合は式（１）で示される置換基を有する主鎖成分が全重合体のうち１０〜９０ｍｏｌ％存在するのが好ましく、より好ましくは２０〜５０ｍｏｌ％である。
【００６９】
本発明において用いられる式（１）で示される置換基を有する重合体は、例えば定法で合成された下記式（５）で示される置換基を有する重合体と相当するアルコキシシランとを触媒の存在下で反応させることにより得られる。
【００７０】
−（ＣＨ2 ）y −ＣＨ＝ＣＨ2       （５）
（式中、ｙは０以上の整数を示す。）
このとき、式（１）で示される置換基への転化率（以下Ｓｉ転化率とよぶ）は必ずしも１００％である必要はないが、高分子被膜の耐久性を上げるためには主鎖に対して一定量以上の式（１）で示される置換基が必要となるので、前記Ｓｉ転化率（ａ）と本発明の構成単位の含有率（モル分率：ｂ）が以下の関係式（６）を満たしていることが望ましい。
【００７１】
ａ・ｂ≧０．２                    （６）
ただし、転化率（ａ）は 1Ｈ−ＮＭＲを用いて定量した値を示す。
【００７２】
以下本発明に用いる電子写真感光体の構成について説明する。
【００７３】
本発明における電子写真感光体は、感光層が電荷輸送材料と電荷発生材料を同一の層に含有する単層型であっても、電荷輸送層と電荷発生層に分離した積層型でもよいが電子写真特性的には積層型が好ましい。
【００７４】
使用する導電性支持体は導電性を有するものであればよく、アルミニウム、ステンレス等の金属、あるいは導電層を設けた金属、紙及びプラスチック等が挙げられ、形状はシート状及び円筒状等が挙げられる。
【００７５】
ＬＢＰ等画像入力がレーザー光の場合は散乱による干渉縞防止、または支持体の傷を被覆することを目的とした導電層を設けてもよい。これは、カーボンブラック及び金属粒子等の導電性粉体をバインダー樹脂に分散させて形成することができる。導電層の膜厚は５〜４０μｍが好ましく、より好ましくは１０〜３０μｍである。
【００７６】
その上に接着機能を有する中間層を設ける。中間層の材料としてはポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は０．０５〜５μｍが好ましく、より好ましくは０．３〜１μｍである。
【００７７】
中間層の上には電荷発生層が形成される。本発明に用いられる電荷発生物質としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。機能分離型の場合、電荷発生層は前記電荷発生物質を０．３〜４倍量のバインダー剤樹脂及び溶剤とともにホモジナイザー、超音波分散、ボールミル、振動ボールミル、サンドミル、アトライター、ロールミル及び液衝突型高速分散機等の方法でよく分散し、分散液を塗布、乾燥させて形成される。電荷発生層の膜厚は５μｍ以下が好ましく、より好ましくは０．１〜２μｍである。
【００７８】
電荷輸送層は主として電荷輸送材料と本発明に用いる重合体を含むバインダー樹脂とを溶剤中に溶解させた塗料を塗工・乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００７９】
これらは０．５〜２倍量のバインダー樹脂と組み合わされ塗工、乾燥し電荷輸送層を形成する。電荷輸送層の膜厚は５〜４０μｍが好ましく、より好ましくは１５〜３０μｍである。
【００８０】
図１に本発明の電子写真感光体を有するプロセスカートリッジを有する電子写真装置の概略構成を示す。
【００８１】
図において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、スリット露光やレーザービーム走査露光等の像露光手段（不図示）からの画像露光光４を受ける。こうして感光体１の周面に静電潜像が順次形成されていく。
【００８２】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００８３】
像転写を受けた転写材７は、感光体面から分離されて像定着手段８へ導入されて像定着を受けることにより複写物（コピー）として装置外へプリントアウトされる。
【００８４】
像転写後の感光体１の表面は、クリーニング手段９によって転写残りトナーの除去を受けて清浄面化され、更に前露光手段（不図示）からの前露光光１０により除電処理された後、繰り返し像形成に使用される。なお、一次帯電手段３が帯電ローラー等を用いた接触帯電手段である場合は、前露光は必ずしも必要ではない。
【００８５】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段３、現像手段５及びクリーニング手段９の少なくともひとつを感光体１と共に一体に支持してカートリッジ化して、装置本体のレール１２等の案内手段を用いて装置本体に着脱可能なプロセスカートリッジ１１とすることができる。
【００８６】
また、画像露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００８７】
一方、ファクシミリのプリンターとして使用する場合には、画像露光光４は受信データをプリントするための露光光になる。図２はこの場合の１例をブロック図で示したものである。
【００８８】
コントローラー１４は画像読取部１３とプリンター２２を制御する。コントローラー１４の全体はＣＰＵ２０により制御されている。画像読取部１３からの読取データは、送信回路１６を通して相手局に送信される。相手局から受けたデータは受信回路１５を通してプリンター２２に送られる。画像メモリには所定の画像データが記憶される。プリンターコントローラ２１はプリンター２２を制御している。１７は電話である。
【００８９】
回線１８から受信された画像（回線を介して接続されたリモート端末からの画像情報）は、受信回路１５で復調された後、ＣＰＵ２０によって画像情報を復号処理され順次画像メモリ１９に格納される。そして、少なくとも１ページの画像がメモリ１９に格納されると、そのページの画像記録を行う、ＣＰＵ２０は、画像メモリ１９から１ページの画像情報を読み出し、プリンターコントローラー２１に復号化された１ページの画像情報を送出する。プリンターコントローラー２１は、ＣＰＵ２０からの１ページの画像情報を受け取ると、そのページの画像情報記録を行うべくプリンター２２を制御する。ＣＰＵ２０は、プリンター２２による記録中に、次のページの受信を行っている。
【００９０】
このようにして、画像の受信と記録が行われる。
【００９１】
本発明の電子写真感光体は電子写真複写機に利用するのみならず、レーザービームプリンター、ＣＲＴプリンター、ＬＥＤプリンター、液晶プリンター及びレーザー製版等電子写真応用分野にも広く用いることができる。
【００９２】
（合成例１）
下記式（７）で示される繰り返し単位を有するポリカーボネート樹脂（重量平均分子量：３００００）５ｇを乾燥トルエン３００ｍｌに溶解し、トリエトキシシラン１．０ｇと塩化白金酸１ｍｇを加え、窒素気流下５０℃で４時間加熱攪拌を行った。放冷後、反応液をヘキサンに注ぎ、白色の固体を得た。
【００９３】
これをろ取し、乾燥して後記樹脂Ｎｏ．４を４．５ｇ（収率６２．２％）得た。
【００９４】
【化４０】
0003652078.tif 000037
【００９５】
（合成例２）
下記式（８）で示される繰り返し単位を有するポリアリレート樹脂（重量平均分子量：２８０００）３ｇを乾燥トルエン３００ｍｌに溶解し、トリエトキシシラン１．４ｇと塩化白金酸１ｍｇを加え、窒素気流下５０℃で６時間加熱攪拌を行った。放冷後、反応液をヘキサンに注ぎ、白色の固体を得た。
【００９６】
これをろ取し、乾燥して後記樹脂Ｎｏ．１６を３．２ｇ（収率６５．３％）得た。
【００９７】
【化４１】
0003652078.tif 000038
【００９８】
以下実施例に従って説明する。実施例中部は重量部を表わす。
【００９９】
〔実施例１〕
３０φ、２５４ｍｍのアルミニウムシリンダーを支持体とし、それに、以下の材料より構成される塗料を支持体上に浸漬コーティング法で塗布し１４０℃で３０分熱硬化して１５μｍの導電層を形成した。
【０１００】
導電性顔料：ＳｎＯ2 コート処理硫酸バリウム                  １０部
抵抗調節用顔料：酸化チタン                                    ２部
バインダー樹脂：フェノール樹脂                                ６部
レベリング材：シリコーンオイル                        ０．００１部
溶剤：メタノール、メトキシプロパノール０．２／０．８        ２０部
【０１０１】
次に、この上にＮ−メトキシメチル化ナイロン３部及び共重合ナイロン３部をメタノール６５部及びｎ−ブタノール３０部の混合溶媒に溶解した溶液を浸漬コーティング法で塗布し０．５μｍの中間層を形成した。
【０１０２】
次に、ＣｕＫα特性Ｘ線回折のブラッグ角２θ±０．２°が９．０°、１４．２°、２３．９°及び２７．１°に強いピークを有するオキシチタニウムフタロシアニン（ＴｉＯＰｃ）４部及びポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。これを浸漬コーティング法で塗布し０．３μｍの電荷発生層を形成した。
【０１０３】
次に、下記構造式のアミン化合物９部、
【０１０４】
【化４２】
0003652078.tif 000039
下記構造式のアミン化合物１部
【０１０５】
【化４３】
0003652078.tif 000040
と表１の樹脂Ｎｏ．１記載の重合体１０部を、モノクロロベンゼン３０部及びジクロロメタン７０部の混合溶媒に溶解した。
【０１０６】
この塗料を浸漬コーティング法で塗布し、１２０℃で２時間乾燥して２５μｍの電荷輸送層を形成した。
【０１０７】
次に、評価について説明する。
【０１０８】
装置はヒューレットパッカード製ＬＢＰ「レーザージェット４ｐｌｕｓ」（プロセススピード７１ｍｍ／ｓｅｃ）を改造して用いた。改造は一次帯電の制御を定電流制御を定電圧制御とした。作成した電子写真感光体をこの装置で２８℃、９０％ＲＨ下で通紙耐久（ＨＨ耐久）を行った。シーケンスはプリント１枚毎に１回停止する間欠モードとした。
【０１０９】
トナーがなくなったならば補給し画像で問題が出るまで耐久した。
【０１１０】
また、研磨テープを用いたテーバー摩耗試験機を用い１５分摩耗させ、そのときの重量減少分を測定した。
【０１１１】
更に、電子写真感光体の一部に３０００Ｌｕｘ、２０分間の白色蛍光灯の光を当て４分間放置後、明部電位を測定し光を当てる前から明部電位がどれだけ下がったかを測定しフォトメモリー値とした。
【０１１２】
更に、ソルベントクラック性は表面に皮脂を付着させ４８時間放置し顕微鏡観察によりソルベントクラックの有無を観察しクラックの認められたものを×、認められないものを○とした。
【０１１３】
その結果を表２に示す。
【０１１４】
【表１】
0003652078.tif 000041
分子量はゲルパーミエーションクロマトグラフィーで測定した。
【０１１５】
Ｓｉ転化率は、前記合成例で示した相当する前躯体から例示構成成分への反応転化率を1 Ｈ−ＮＭＲより定量した値を示す。
【０１１６】
［実施例２〜２５］
電荷輸送層のバインダー樹脂に表１の樹脂Ｎｏ．２〜２５のものを用いた以外は、実施例１と同様に電子写真感光体を作成し評価した。その結果を表２に示す。
【０１１７】
【表２】
0003652078.tif 000042
【０１１８】
［比較例１〜５］
電荷輸送層のバインダー樹脂に表３の条件１から５のものを用いた以外は、実施例１と同様に電子写真感光体を作成し評価した。その結果を表４に示す。
【０１１９】
【表３】
0003652078.tif 000043
【０１２０】
【表４】
0003652078.tif 000044
【０１２１】
【発明の効果】
本発明によれば、機械的強度を損なうことなく優れた耐ソルベントクラック性を有し、更に機械的強度が強く、かつ直接帯電による放電に対する耐電気特性が良好であり、製造が容易で直接帯電に適した電子写真感光体、及び該電子写真感光体を有するプロセスカートリッジ及び電子写真装置を提供することが可能となった。
【図面の簡単な説明】
【図１】本発明の電子写真感光体を有するプロセスカートリッジを有する電子写真装置の概略構成の例を示す図である。
【図２】本発明の電子写真感光体を有するファクシミリのブロック図の例を示す図である。
【符号の説明】
１    本発明の電子写真感光体
２    軸
３    一次帯電手段
４    画像露光光
５    現像手段
６    転写手段
７    転写材
８    像定着手段
９    クリーニング手段
１０    前露光光
１１    プロセスカートリッジ
１２    レール
１３    画像読取部
１４    コントローラー
１５    受信回路
１６    送信回路
１７    電話
１８    回線
１９    画像メモリ
２０    ＣＰＵ
２１    プリンターコントローラー
２２    プリンター
【図１】
0003652078.tif 000049
【図２】
0003652078.tif 000050